(57)【要約】  本発明は、アルミニウム合金を含む電池電極箔であって、アルミニウム合金は、重量％で、以下の組成：Ｓｉ：０．０〜０．１５重量％、Ｆｅ：０．０２〜０．４重量％、Ｃｕ：≦０．０８重量％、Ｍｎ：≦０．０３重量％、Ｍｇ：≦０．０３重量％、Ｃｒ：≦０．０１重量％、Ｔｉ：０．００５〜０．０３重量％を有し、アルミニウム合金は、それぞれ最大０．０５％まで、合計で最大０．１５％までの不純物を有してもよく、残りの重量％はアルミニウムであり、ただし、アルミニウムの割合は、少なくとも９９．３５重量％でなければならず、電池電極箔は、≦９５００粒子／ｍｍ２の密度の０．１〜１．０μｍの径長の金属間相を有する、電池電極箔に関する。本発明はまた、電池電極箔を製造するための方法、蓄電池を製造するためのその使用、および電池電極箔を含む蓄電池に関する。
2021504584.tif 000002
【特許請求の範囲】
【請求項１】
アルミニウム合金を含む電池電極箔であって、
前記アルミニウム合金は、重量パーセントで、以下の組成：
Ｓｉ：０．０１〜０．１５重量パーセント、
Ｆｅ：０．０２〜０．４重量％、
Ｃｕ：≦０．０８重量％、
Ｍｎ：≦０．０３重量％、
Ｍｇ：≦０．０３重量％、
Ｃｒ：≦０．０１重量％、
Ｔｉ：０．００５〜０．０３重量％
を有し、前記アルミニウム合金は、それぞれの場合において最大０．０５％まで、合計で最大０．１５％までの不純物を含んでもよく、
残りの重量％はアルミニウムであり、
ただし、アルミニウム含量は少なくとも９９．３５重量％でなければならず、
前記電池電極箔は、９５００粒子／ｍｍ２以下の密度の０．１〜１．０μｍの径長の金属間相を有する、電池電極箔。
【請求項２】
５６％〜６３％ＩＡＣＳの最小電気伝導率を有する、請求項１に記載の電池電極箔。
【請求項３】
１６５ＭＰａより大きい引張強度（圧延方向および圧延方向を横切る方向）Ｒｍを有する、請求項１または２に記載の電池電極箔。
【請求項４】
両側で０．０７〜０．２２μｍの表面粗度Ｒａを有する、請求項１から３のいずれか一項に記載の電池電極箔。
【請求項５】
電池電極箔の両側の表面粗度Ｒａの差が、最大０．０３μｍである、請求項４に記載の電池電極箔。
【請求項６】
５ｍｇ／ｍ２より小さい炭素被覆率を有する、請求項１から５のいずれか一項に記載の電池電極箔。
【請求項７】
前記電池電極箔の表面張力が、３０ｄｙｎ／ｃｍより大きい、請求項１から６のいずれか一項に記載の電池電極箔。
【請求項８】
前記電池電極箔の前記表面張力が、３２ｄｙｎ／ｃｍより大きい、請求項７に記載の電池電極箔。
【請求項９】
８〜２０μｍ、好ましくは１２μｍの厚さを有する、請求項１から８のいずれか一項に記載の電池電極箔。
【請求項１０】
１２μｍの厚さを特に有する前記電池電極箔が、以下の機械的特性：
Ｒｍ（圧延方向）：≧１６５ＭＰａ、
Ｒｍ（圧延方向を横切る方向）：≧１６５ＭＰａ、
Ｒｐ０．２（圧延方向）：≧１１０ＭＰａ、
Ａ１００（圧延方向）：≧１．０％、
を有する、請求項１から９のいずれか一項に記載の電池電極箔。
【請求項１１】
電池電極箔（１２、２２）を製造する方法であって、
−  少なくとも２．５ｍｍの熱間ストリップ厚さを有するアルミニウム熱間ストリップ（８）が、請求項１に記載のアルミニウム合金から提供され、および
−  前記アルミニウム熱間ストリップ（８）が、いくつかの冷間圧延の通過（Ｋ１、Ｋｘ、Ｋｘ＋１、Ｋｙ、Ｋｙ＋１、Ｋｎ）で８〜２０μｍの最終厚さまで冷間圧延され、
−  冷間圧延が、中間焼鈍なしに少なくとも１ｍｍの初期厚さから行われる、方法。
【請求項１２】
熱間ストリップ厚さから最終厚さまでの冷間圧延が、中間焼鈍なしに行われることを特徴とする、請求項１１に記載の方法。
【請求項１３】
冷間圧延が、８μｍ〜２０μｍ、好ましくは１２μｍの最終厚さまで行われることを特徴とする、請求項１１または１２に記載の方法。
【請求項１４】
冷間圧延の通過毎の圧延の程度が、少なくとも０．５５ｍｍ、好ましくは少なくとも１．５ｍｍの初期厚さから最大６０％であることを特徴とする、請求項１１から１３のいずれか一項に記載の方法。
【請求項１５】
前記アルミニウムストリップが、少なくとも０．１ｍｍ、好ましくは少なくとも０．２ｍｍの厚さから開始して、２回の冷間圧延の通過間で特に最大で５０℃の温度まで冷却されることを特徴とする、請求項１１から１４のいずれか一項に記載の方法。
【請求項１６】
前記アルミニウムストリップが、その最終厚さまで単一層として冷間圧延されることを特徴とする、請求項１１から１５のいずれか一項に記載の方法。
【請求項１７】
請求項１１から１６のいずれか一項に記載の方法により生成される、特に請求項１から１０のいずれか一項に記載の電池電極箔。
【請求項１８】
特に、蓄電池、特にリチウムイオン蓄電池の製造のための電流コレクター箔としての、請求項１から１０および１７のいずれか一項に記載の電池電極箔の使用。
【請求項１９】
請求項１から１０および１７のいずれか一項に記載の電池電極箔で作製された電流ドレインを有する蓄電池、特にリチウムイオン蓄電池。
【発明の詳細な説明】
【技術分野】
【０００１】
本発明は、アルミニウム合金を含む電池電極箔であって、アルミニウム合金は、重量％で、以下の組成：Ｓｉ：０．０１〜０．１５重量％、Ｆｅ：０．０２〜０．４重量％、Ｃｕ：≦０．０８重量％、Ｍｎ：≦０．０３重量％、Ｍｇ：≦０．０３重量％、Ｃｒ：≦０．０１重量％、Ｔｉ：０．００５〜０．０３重量％を有し、アルミニウム合金は、それぞれの場合において最大０．０５％まで、合計で最大０．１５％までの不純物を含んでもよく、残りの重量％はアルミニウムであり、ただし、アルミニウムの割合は、少なくとも９９．３５重量％でなければならず、電池電極箔は、≦９５００粒子／ｍｍ２の密度の０．１〜１．０μｍの径長の金属間相を有する、電池電極箔に関する。本発明はまた、電池電極箔を製造するための方法、蓄電池の製造のためのその使用、および電池電極箔を含む蓄電池に関する。
【背景技術】
【０００２】
リチウムイオン蓄電池のコアは、上下に配置されてセパレーター層により分離された交互のアノードおよびカソード層からなる。カソード層には、Ｌｉ含有電極ペーストでコーティングされたアルミニウム箔が典型的に使用される。アノード層は、例えばグラファイトコーティング銅箔であってもよく、セパレーター層は、Ｌｉイオンが透過し得るポリマー層であってもよい。
【０００３】
カソード層では、アルミニウム箔は、一方では電極ペーストの担体または基板として機能し、また一方では電流を放散するように、すなわちいわゆる電流コレクターとして機能する。
【発明の概要】
【発明が解決しようとする課題】
【０００４】
この背景に対して、本発明は、２つのほぼ等しい表面を有し、可能な限り薄い厚さで良好なまたは高い導電性を有する、電池電極箔および電池電極箔を製造するための方法を提供する目的に基づく。
【課題を解決するための手段】
【０００５】
この問題を解決するために、アルミニウム合金を含む電池電極箔であって、
アルミニウム合金は、重量パーセントで、以下の組成：
Ｓｉ：０．０１〜０．１５重量％、
Ｆｅ：０．０２〜０．４重量％、
Ｃｕ：≦０．０８重量％、
Ｍｎ：≦０．０３重量％、
Ｍｇ：≦０．０３重量％、
Ｃｒ：≦０．０１重量％、
Ｔｉ：０．００５〜０．０３重量％、
を有し、アルミニウム合金は、それぞれの場合において最大０．０５％まで、合計で最大０．１５％までの不純物を含んでもよく、
残りの重量％はアルミニウムであり、
ただし、アルミニウム含量は少なくとも９９．３５重量％でなければならず、
電池電極箔は、≦９５００粒子／ｍｍ２の密度の０．１〜１．０μｍの径長の金属間相を有する、電池電極箔が提供される。
【０００６】
本発明者らは、特定の合金組成に適合させた上述のアルミニウム合金を加工することにより、低密度の０．１〜１．０μｍの径長の相を特徴とし、良好なまたは高い電気伝導率を有するアルミニウム箔が提供され得ることを認識した。
【０００７】
好ましい実施形態は、その金属間相が≦７０００粒子／ｍｍ２の密度の０．１〜１．０μｍの径長を有する電池電極箔に言及する。
【０００８】
したがって、本発明による電池電極箔は、良好なまたは高い電気伝導率と同時に良好なまたは高い機械的強度を特に特徴とする。電池電極箔は、＞５６％ＩＡＣＳ、特に約５６％〜６３％ＩＡＣＳの最小電気伝導率を有し得る。電池電極箔は、＞１６５ＭＰａの引張強度（圧延方向および圧延方向を横切る方向）Ｒｍをさらに有し得る。
【０００９】
典型的には、電池電極箔は、両側で０．０７〜０．２２μｍの表面粗度Ｒａを示す。好ましくは、電池電極箔の両側の表面粗度Ｒａの差は、最大０．０３μｍである。
【００１０】
電池電極箔は、＜５ｍｇ／ｍ２の炭素コーティングを特に有する。いくつかの設計において、電池電極箔の表面張力は、＞３０ｄｙｎ／ｃｍ、例えば＞３２ｄｙｎ／ｃｍである。
【００１１】
通常、電池電極箔は、８〜２０μｍ、好ましくは１２μｍの厚さを有する。
【００１２】
１２μｍの厚さを特に有する電池電極箔は、以下の機械的特性：
Ｒｍ（圧延方向）：≧１６５ＭＰａ、
Ｒｍ（圧延方向を横切る方向）：≧１６５ＭＰａ、
Ｒｐ０．２（圧延方向）：≧１１０ＭＰａ、
Ａ１００（圧延方向）：≧１．０％、
を示し得る。
【００１３】
本発明の別の態様は、電池電極箔（１２、２２）を製造するための方法であって、
−  少なくとも２．５ｍｍの熱間ストリップ厚さを有するアルミニウム熱間ストリップ（８）が、請求項１、１０および１１に記載のアルミニウム合金から提供され、
−  アルミニウム熱間ストリップ（８）が、いくつかの冷間圧延の通過（Ｋ１、Ｋｘ、Ｋｘ＋１、Ｋｙ、Ｋｙ＋１、Ｋｎ）で８〜２０μｍの最終厚さまで冷間圧延され、
冷間圧延は、中間焼鈍なしに少なくとも１ｍｍの初期厚さから行われる、方法に関する。
【００１４】
典型的には、熱間ストリップ厚さから最終厚さまでの冷間圧延は、中間焼鈍なしに行われる。
【００１５】
本発明者らは、連続鋳造ではない方法による、特に上記の方法による上記のアルミニウム合金の加工により、良好なまたは高い機械的強度および良好なまたは高い導電率を有するアルミニウム箔、特に電池電極箔が製造され得ることを認識した。
【００１６】
この方法は、８μｍ〜最大２０μｍ、好ましくは１２μｍの最終厚さまでの冷間圧延を特に含む。
【００１７】
いくつかの実施形態において、少なくとも０．５５ｍｍ、好ましくは少なくとも１．５ｍｍの初期厚さからの冷間圧延の通過毎の圧延の程度は、最大６０％である。
【００１８】
方法の特定の実施形態において、少なくとも０．１ｍｍ、好ましくは少なくとも０．２ｍｍの厚さを有するアルミニウムストリップは、２回の冷間圧延の通過間で特に５０℃以下の温度まで冷却される。
【００１９】
アルミニウムストリップは、その最終厚さまで単一層として冷間圧延され得る。
【００２０】
したがって、本発明のさらなる一態様は、本明細書に記載の方法により製造された電池電極箔に関する。
【００２１】
本発明のさらなる一態様は、特に、蓄電池、特にリチウムイオン蓄電池の製造のための電流コレクター箔としての、電池電極箔の使用に関する。
【００２２】
本発明の別の態様は、本発明の電池電極箔からなる電流コレクターを有する蓄電池、特にリチウムイオン蓄電池に関する。
【図面の簡単な説明】
【００２３】
【図１】図１は、本発明による方法の第１の実施形態を示す図である。
【図２】図２は、本発明による方法の第２の実施形態を示す図である。
【図３】図３は、リチウムイオン蓄電池の製造のための方法のセクションを示す図である。
【図４】図４ａ及び図４ｂは、平坦型設計におけるリチウムイオン蓄電池の層構造の概略図である。
【発明を実施するための形態】
【００２４】
「含む」は他の要素またはステップを除外しないこと、および「ａ」または「ａｎ」は複数を除外しないことに留意されたい。実施形態の１つに関連して記載される特徴またはステップは、他の記載された実施形態の他の特徴またはステップと組み合わせてまた使用されてもよいことにもまた留意されたい。
【００２５】
アルミニウム合金から、記載された加工により、０．１〜１．０μｍの径長を有する低密度の相および高い導電率を特徴とするアルミニウム箔が製造され得ることが判明した。このため、これらのアルミニウム箔は、蓄電池、特にリチウムイオン蓄電池の製造のための電池電極箔として特に適している。
【００２６】
アルミニウム合金は、０．０１〜０．１５重量％のケイ素含量、および０．０２〜０．４重量％の鉄含量を有する。これらの範囲は、アルミニウム合金から作製されたアルミニウム箔の所望の特性に適していることを示している。
【００２７】
アルミニウム合金はまた、＜０．０８重量％の銅含量、＜０．０３重量％のマンガン含量、≦０．０３重量％のマグネシウム含量、≦０．０１重量％のクロム含量、および０．００５〜０．０３重量％のチタン含量を有する。元素Ｃｕ、Ｔｉ、Ｍｎ、ＭｇおよびＣｒを示された各範囲内で共同的に正確に調節することによって、それでも冷間成形により、特に箔圧延により良好に固化され得る低合金アルミニウム合金が得られることが判明した。
【００２８】
さらに、それらの固溶限に起因して、ＣｕおよびＭｎ、ただしまたＳｉは、依然として主に固溶状態であり、すなわち、アルミニウムマトリックス中にあり、静的および動的回復に反力を及ぼす。Ｃｕ、ＭｎおよびＳｉの言及された含量では、これにより加工硬化による強度の連続的増加が可能になる。さらに、熱処理中のアルミニウム箔の軟化が溶解元素により阻害されるため、記載された組成は、アルミニウム箔のより良好な熱安定性をも
【００２９】
本発明によれば、上述の問題は、アルミニウム箔を、特に電池電極箔を製造するための方法によってさらに解決され、少なくとも３ｍｍの熱間ストリップ厚さを有するアルミニウム熱間ストリップが、上記のアルミニウム合金から提供され、アルミニウム熱間ストリップは、いくつかの冷間圧延の通過で、少なくとも８μｍから最大２０μｍの最終厚さまで冷間圧延され、冷間圧延は、中間焼鈍なしに初期厚さから行われる。本発明によれば、問題は、この方法により製造されたアルミニウム箔によりさらに解決される。
【００３０】
本発明による合金の中間焼鈍なしでの箔圧延は、良好な電気伝導率と合わせてより高い強度をもたらす。相分析では、この実施形態が、低密度の０．１〜１．０μｍの径長を有する相を有することが示されている。
【００３１】
したがって、本発明の主な一態様は、アルミニウム合金を含む電池電極箔であって、
アルミニウム合金は、重量パーセントで、以下の組成：
Ｓｉ：０．０１〜０．１５重量％、
Ｆｅ：０．０２〜０．４重量％、
Ｃｕ：≦０．０８重量％、
Ｍｎ：≦０．０３重量％、
Ｍｇ：≦０．０３重量％、
Ｃｒ：≦０．０１重量％、
Ｔｉ：０．００５〜０．０３重量％
を有し、アルミニウム合金は、それぞれの場合において最大０．０５％まで、合計で最大０．１５％までの不純物を含んでもよく、
残りの重量％はアルミニウムであり、
ただし、アルミニウム含量は少なくとも９９．３５重量％でなければならず、
電池電極箔は、≦９５００粒子／ｍｍ２の密度の０．１〜１．０μｍの径長の金属間相を有する、電池電極箔を提供することである。
【００３２】
ここで指定された径長は、粒子の最大径長を指す。粒子は、走査電子顕微鏡画像において二次元粒子として示される。この二次元表示で検出される最長直径が、最大径長を表す。
【００３３】
当業者は、金属間相の径長を決定するための方法を熟知している。例えば、径長は、Ｂ２Ｄ４検出器（電界放射型走査電子顕微鏡用の空気圧操作式検出器）を有する電界放射型走査電子顕微鏡（Ｚｅｉｓｓ  Ｍｅｒｌｉｎ）を使用して、１０００：１の倍率および１０ｋＶの加速電圧で測定され得る。
【００３４】
別の実施形態は、アルミニウム合金を含む電池電極箔に言及し、
アルミニウム合金は、重量パーセントで、以下の組成：
Ｓｉ：≦０．１重量％、
Ｆｅ：≦０．１２重量％、
Ｃｕ：≦０．０３重量％、
Ｍｎ：≦０．０２重量％、
Ｍｇ：≦０．０２重量％、
Ｚｎ：≦０．０３重量％、
Ｔｉ：０．０１７〜０．０２０重量％
を有し、アルミニウム合金は、それぞれの場合において最大０．０１％まで、合計で最大０．１５％までの不純物を含んでもよく、
残りの重量％はアルミニウムであり、
ただし、アルミニウム含量は少なくとも９９．８０重量％でなければならず、
電池電極箔は、≦７０００粒子／ｍｍ２の密度の０．１〜１．０μｍの径長の金属間相を有し、特に、≦２０μｍのストリップ厚さを有するそのような電池電極箔は、≦７０００粒子／ｍｍ２の密度の０．１〜１．０μｍの径長の金属間相を有してもよく、特に、≦１２μｍのストリップ厚さを有するそのような電池電極箔は、≦４０００粒子／ｍｍ２の密度の０．１〜１．０μｍの径長の金属間相を有してもよく、特に、≦２０μｍのストリップ厚さを有するそのような電池電極箔は、≦４０００粒子／ｍｍ２の密度の０．１〜１．０μｍの径長の金属間相を有してもよく（１０００倍の倍率および１０ｋＶの加速電圧で測定される）、特に、≦１２μｍのストリップ厚さを有するそのような電池電極箔は、≦２０００粒子／ｍｍ２の密度の０．１〜１．０μｍの径長の金属間相を有してもよい（１０００倍の倍率および１０ｋＶの加速電圧で測定される）。
【００３５】
別の実施形態は、アルミニウム合金を含む電池電極箔に言及し、
アルミニウム合金は、重量パーセントで、以下の組成：
Ｓｉ：０．１〜０．１５重量％、
Ｆｅ：０．３〜０．４重量％、
Ｃｕ：≦０．０５重量％、
Ｍｎ：≦０．０１重量％、
Ｍｇ：≦０．００２９重量％、
Ｃｒ：≦０．０１、
Ｚｎ：≦０．０５重量％、
Ｔｉ：≦０．０３重量％
を有し、アルミニウム合金は、それぞれの場合において最大０．０１５％まで、合計で最大０．０５％までの不純物を含んでもよく、
残りの重量％はアルミニウムであり、
ただし、アルミニウム含量は少なくとも９９．３５重量％でなければならず、
電池電極箔は、≦７０００粒子／ｍｍ２の密度の０．１〜１．０μｍの径長の金属間相を有し、特に、≦９μｍのストリップ厚さを有するそのような電池電極箔は、≦１０００粒子／ｍｍ２の密度の０．１〜１．０μｍの径長の金属間相を有してもよく、特に、≦９μｍのストリップ厚さを有するそのような電池電極箔は、≦１０００粒子／ｍｍ２の密度の０．１〜１．０μｍの径長の金属間相を有してもよく、特に、≦９μｍのストリップ厚さを有するそのような電池電極箔は、≦６００粒子／ｍｍ２の密度の０．１〜１．０μｍの径長の金属間相を有してもよい（１０００倍の倍率および１０ｋＶの加速電圧で測定される）。
【００３６】
典型的には、電池電極箔は、少なくとも１００粒子／ｍｍ２、少なくとも１０００粒子／ｍｍ２の密度の０．１〜１．０μｍの径長の金属間相を有する。
【００３７】
特定の実施形態において、電池電極箔は、少なくとも２０００粒子／ｍｍ２の密度の≧１．０μｍの径長の金属間相を有する。≦１２μｍのストリップ厚さを有する電池電極箔は、少なくとも３０００粒子／ｍｍ２、好ましくは少なくとも４０００粒子／ｍｍ２の密度の≧１．０μｍの径長を有する金属間相を特に示し得る。
【００３８】
≦１５μｍのストリップ厚さを有する電池電極箔において、金属間相は、少なくとも３０００粒子／ｍｍ２、好ましくは少なくとも４０００粒子／ｍｍ２の密度の≧１．０μｍの径長を特に有し得る。
【００３９】
指定された粒子密度は、１０００：１の倍率および１０ｋＶの加速電圧で測定された。
【００４０】
上記の合金で作製されたアルミニウムストリップは、良好な強度値が達成され得るように、少なくとも３ｍｍの厚さから最小８および最大２０μｍまでの冷間圧延によって強化され得ることが判明した。したがって、この方法により製造されたアルミニウム箔は、良好なまたは高い導電率と共に増加した強度を示す。
【００４１】
結果として、アルミニウム箔は、蓄電池、特にリチウムイオン蓄電池の製造に特に適している。したがって、本発明によれば、上述の問題は、蓄電池、特にリチウムイオン蓄電池の製造のために上述のアルミニウム合金を使用することによって、および上述のアルミニウム箔を特に蓄電池、特にリチウムイオン蓄電池の製造のための電流コレクター箔として使用することによってさらに解決される。上述の問題は、上記のアルミニウム箔で作製された電流コレクターを有する蓄電池、特にリチウムイオン蓄電池によってさらに解決される。
【００４２】
方法は、上述の合金で作製された少なくとも３ｍｍの熱間圧延厚さを有する熱間圧延アルミニウムストリップを提供する。熱間ストリップ厚さは、熱間圧延の最後に到達したアルミニウムストリップの厚さであると理解される。アルミニウム熱間ストリップは、例えば、上述の合金組成を有する溶融物からインゴットを鋳造し、任意選択の均質化処理後に、それを３ｍｍ以上の厚さに熱間圧延することによって製造され得る。熱間ストリップ温度、すなわち最後の熱間ストリップ通過直後の熱間ストリップの温度は、典型的には３００℃〜３５０℃の範囲内であり、例えば３３０℃である。
【００４３】
熱間圧延アルミニウムストリップは、いくつかの冷間圧延の通過で、８〜最大２０μｍの最終厚さまで冷間圧延される。冷間圧延の通過数は、必要に応じて調節され得るが、好ましくは少なくとも７である。
【００４４】
冷間圧延は、中間焼鈍なしに、少なくとも１ｍｍ、好ましくは少なくとも２ｍｍ、特に少なくとも３ｍｍの初期厚さから行われる。これは、少なくとも１ｍｍ、好ましくは少なくとも２ｍｍ、特に少なくとも３ｍｍの厚さを有するアルミニウムストリップが、２回の冷間圧延の通過間で（もはや）中間焼鈍に供されないことを意味する。好ましくは、熱間ストリップ厚さ以降では中間焼鈍は行われず、すなわち、好ましくは完全に中間焼鈍なしに冷間圧延が行われる。
【００４５】
初期厚さは、関連する冷間圧延の通過前のアルミニウムストリップの厚さであると理解される。通過は、ストリップの１回の圧延であると理解される。
【００４６】
中間焼鈍は、アルミニウムストリップの少なくとも部分的な再結晶を、または転位の低減をもたらし、材料の硬化に対抗する。ある特定の初期厚さ以降の中間焼鈍を排除することにより、良好な硬化は、アルミニウムストリップまたはアルミニウム箔が最終厚さで良好な強度を有するように、ストリップの強力な成形により達成され得る。
【００４７】
以下では、異なる種類のアルミニウム合金、方法、アルミニウム箔、その使用および蓄電池が説明される。個々の実施形態は、アルミニウム合金、方法、アルミニウム箔、その使用および蓄電池に適用可能であり、また互いに組み合わせることができる。
【００４８】
方法のさらなる実施形態において、熱間ストリップ厚さは、３〜５ｍｍの範囲内である。４ｍｍの最小熱間ストリップ厚さでは、所望の最終厚さへのその後の冷間圧延中に良好な加工硬化を達成することができた。好ましくは、冷間圧延は、中間焼鈍なしに熱間ストリップ厚さから行われる。５ｍｍ超の熱間ストリップ厚さでは、熱間ストリップは取り扱いが困難であり、特に巻くのが困難である。
【００４９】
別の実施形態において、熱間ストリップ厚さから最終厚さまでの冷間圧延は、中間焼鈍なしに行われる。したがって、この実施形態では、冷間圧延の通過間の中間焼鈍は、一般に、初期厚さとは無関係に排除される。このようにして、冷間圧延によって、アルミニウムストリップの改善された硬化が達成され得る。
【００５０】
別の実施形態では、冷間圧延は、８〜２０μｍ、好ましくは最大１５μｍ、特に最大１０〜１２μｍの最終厚さまで行われる。アルミニウム箔の対応する一実施形態では、後者は、８〜２０μｍ、好ましくは最大１５μｍ、特に最大１２μｍの厚さを有する。上記の合金は、厚さが薄いにもかかわらず蓄電池にさらに加工された場合に亀裂を生じないような良好なまたは高い強度を有するアルミニウム箔を製造するために使用され得る。これにより、材料および重量が削減され、蓄電池のエネルギー密度が増加する。
【００５１】
さらなる実施形態の場合、冷間圧延の通過毎の圧延の程度は、少なくとも０．７ｍｍの初期厚さから、好ましくは少なくとも１．５ｍｍの初期厚さから最大６０％である。したがって、冷間圧延の通過毎の圧延の程度は、初期厚さが０．７ｍｍまたは好ましくは１．５ｍｍの値未満に低下する前に最大６０％に制限される。
【００５２】
冷間圧延の通過における圧延の程度Ａは、冷間圧延の通過による厚さの変化、すなわち、初期厚さｄｂｅｆｏｒｅに対する冷間圧延の通過後のストリップ厚さｄａｆｔｅｒと初期厚さｄｂｅｆｏｒｅとの間の差をパーセンテージで表したものである。
Ａ＝（ｄｂｅｆｏｒｅ−ｄａｆｔｅｒ）／ｄｂｅｆｏｒｅ
【００５３】
例えば、ストリップが冷間圧延の通過において２００μｍから１００μｍに圧延される場合、圧延の程度は、Ａ＝（２００μｍ−１００μｍ）／２００μｍ＝０．５＝５０％になる。
【００５４】
冷間圧延によりもたらされる熱入力は、アルミニウムストリップを著しい軟化が生じる程度まで加熱し得ることが判明した。これは、少なくとも０．７ｍｍ、好ましくは少なくとも１．５ｍｍの初期厚さから最大６０％に圧延の程度を制限することにより防止され、したがって最終厚さでのストリップのより良好な強度が達成され得る。
【００５５】
別の実施形態において、アルミニウムストリップは、少なくとも０．１ｍｍの厚さから、好ましくは少なくとも、少なくとも０．２ｍｍの厚さから、２回の冷間圧延の通過間で、特に５０℃以下の温度まで冷却される。このようにして、冷間圧延法によりストリップに導入される熱エネルギーは、個々の冷間圧延の通過間で消散し得、したがって、アルミニウムストリップの温度は、いくつかの冷却圧延の通過にわたり、ストリップの軟化をもたらす過度な上昇を示さない。その結果、最終厚さでのより高い強度が達成され得る。特により薄いストリップ厚さの場合には、冷間圧延の通過毎の熱上昇は重大であるため、方法は、初期厚さが０．７ｍｍ未満、好ましくは１．５ｍｍ未満に低下する前に２回の冷間圧延の通過間で冷却ステップを開始することにより行われる。
【００５６】
アルミニウムストリップを冷却するために、アルミニウムストリップは、２回の冷間圧延の通過間で、例えば少なくとも２４時間、好ましくは室温で保存され得る。これにより、ストリップは、典型的には８０℃〜１００℃から、冷間圧延の通過直後に最大で５０℃まで冷却され得る。
【００５７】
別の実施形態において、アルミニウムストリップは、その最終厚さまで単一層として冷間圧延される。これは、アルミニウムストリップが、開始厚さが薄くても、アルミニウム箔の製造において通常行われるように二重にされないことを意味する。最終厚さまでの単一層冷間圧延の結果、アルミニウム箔は両側で同様のテクスチャー、特に同等の粗度を有し、これは、アルミニウム箔の均一な被覆性にプラスの効果を有する。
【００５８】
最終厚さまでの単一層圧延は、二重圧延アルミニウム箔と比較して必要な圧延油の量をさらに低減することができるが、これは、二重層圧延には、２つのアルミニウム層の間に、圧延後にそれらを分離するために大量の圧延油を塗布することが必要であるためである。したがって、単層圧延により、ストリップ表面上の有機不純物は、好ましくは１平方メートル当たり５ｍｇ以下の炭素の残留圧延油コーティングまで低減され得、これは、リチウムイオン蓄電池の製造のためにアルミニウム箔を使用した場合有利であることが分かった。
【００５９】
さらなる実施形態において、特に１２μｍの最大厚さを有するアルミニウム箔は、特に圧延硬化（roll-hardened）状態において、以下の機械的特性を有する：
Ｒｍ（圧延方向）：≧１６５ＭＰａ、
Ｒｍ（圧延方向を横切る方向）：≧１６５ＭＰａ、
Ｒｐ０．２（圧延方向）：≧１１０ＭＰａ、
Ａ１００（圧延方向）：≧１．０％。
【００６０】
Ｒｍは、引張強度であり、Ｒｐ０．２は、０．２％降伏強度であり、Ａ１００は、破断時伸び（試料長さ１００ｍｍ）であり、それぞれＤＩＮ５０１５４：１９８０−１２およびＤＩＮ  ＥＮ５４６−２：２００７−０３に従う引張試験で測定される。
【００６１】
「圧延方向」という付記は、圧延方向に試料長さをそれぞれ有する１つの引張試料が使用されることを意味し、「圧延方向を横切る方向」という付記は、それぞれ圧延方向を横切る方向に試料長さを有する１つの引張試料が使用されることを意味する。
【００６２】
上記の合金および方法を使用することにより、上述の機械的特性を有する箔が製造され得ることが判明した。
【００６３】
記載された合金により、アルミニウム箔の高い熱安定性が達成され得、したがってアルミニウム箔は、そのような熱処理後にも良好な機械的特性を有することが判明した。アルミニウム箔は、リチウムを含む電極材料でのコーティングに続く乾燥法後であっても良好な強度値を有するため、これは、リチウムイオン蓄電池の製造にアルミニウム箔を使用する場合に特に有利である。
【００６４】
別の実施形態において、アルミニウム箔は、両側において、ＤＩＮ  ＥＮ  ＩＳＯ４２８７：２０１０（固定型粗度試験機Ｈｏｍｍｅｌ−Ｔｅｓｔｅｒ  Ｔ８０００ＲＣによる）に従い測定される０．０７〜０．２２μｍの範囲内の粗度値Ｒａを有する。好ましくは、アルミニウム箔の一方側の粗度値Ｒａは、アルミニウム箔の他方側の粗度値Ｒａとは最大０．０３μｍ異なる。これは、１つの層のアルミニウム箔を最終厚さまで圧延することにより特に達成され得る。このようにして、アルミニウム箔は、両側でより均一にコーティングされ得る。
【００６５】
別のバージョンにおいて、アルミニウム箔は、ホイートストンブリッジを使用して抵抗を測定することにより決定される、≧５６％ＩＡＣＳ（国際軟銅規格）の電気伝導率を有する。このようにして、アルミニウム箔は、電流コレクターに良好に適している。特別な実施形態において、電気伝導率は、５６％および６３％の間である。
【００６６】
本発明のさらなる特徴および利点は、添付の図を参照して以下の様々な実施形態の記載から分かる。
【００６７】
図１は、本発明による方法の第１の実施形態を示す。
【００６８】
方法において、ステップＢでまず、以下の組成を有するインゴット２が鋳造される：
Ｓｉ：０．０７〜０．１２重量％
Ｆｅ：０．１８〜０．２４重量％
Ｃｕ：０．０３〜０．０８重量％
Ｍｎ：０．０１５〜０．０２５重量％
Ｚｎ：≦０．０１重量％
Ｔｉ：０．０１５〜０．０２５重量％
Ａｌ：残余であるが、少なくとも９９．５重量％、
個別に０．０１重量％以内、合計で０．０３重量％以内の不可避の不純物。
【００６９】
次いで、インゴットは、均質化炉４内での任意選択の均質化処理に供され得る（ステップＨ）。均質化処理後、インゴットは可逆式熱間圧延ミル６内で熱間圧延され（図１中両矢印で示される）、３〜５ｍｍの熱間ストリップ厚さを有するアルミニウム熱間ストリップ８を成形する（ステップＷ）。
【００７０】
熱間圧延後、アルミニウム熱間ストリップ８は、いくつかの冷間圧延の通過で、冷間圧延スタンド１０において例えば１５μｍの最終厚さまで冷間圧延される。図１は、第１の冷間圧延の通過（ステップＫ１）、最後の冷間圧延の通過（ステップＫＮ、「Ｎ」は冷間圧延の通過総数を表す）、および第１の冷間圧延の通過と最後の冷間圧延の通過との間の２つの連続した冷間圧延の通過（ステップＫｘおよびＫｘ＋１）の例を示す。冷間圧延の通過Ｋｘの後、アルミニウムストリップは、少なくとも１ｍｍの厚さを有する。したがって、冷間圧延の通過Ｋｘ＋１の初期厚さは、１ｍｍ以上である。冷間圧延の通過Ｋｘ＋１は、アルミニウムストリップの中間焼鈍なしに冷間圧延の通過Ｋｘに後続する。同様に、すべてのさらなる冷間圧延の通過は、中間焼鈍なしに最後の冷間圧延の通過まで互いに後続する。このようにして、箔の軟化をもたらす冷間圧延の通過間の任意の中間焼鈍なしに、Ｋｘで開始する個々の冷間圧延の通過を介して、製造されたアルミニウム箔１２の高度の固化が達成される。好ましくは、中間焼鈍は、冷間圧延中は完全に排除される。個々の冷間圧延の通過の圧延の程度は、少なくとも１．５ｍｍの初期厚さから最大６０％にさらに制限される。
【００７１】
図２は、本発明による手順の代替の一実施形態を示し、同一の構成要素には同一の参照番号が付されている。図１における方法と同様に、少なくとも１ｍｍの初期厚さからの中間焼鈍はなく、圧延の程度は、少なくとも１．５ｍｍの初期厚さから最大６０％に制限されている。図２に示される実施形態は、冷却ステップＡが０．１ｍｍのストリップ厚さからの個々の冷却圧延の通過間に提供される（図２ではＫｙとＫｙ＋１との間に示されている）点で、図１における実施形態と異なる。
【００７２】
冷間圧延中にアルミニウストリップに導入された成形エネルギーのため、アルミニウムストリップは、典型的には、冷間圧延の通過直後に８０℃〜１００℃の範囲内の温度を有する。冷却ステップＡにおいて、ストリップは、室温で少なくとも２４時間コイルとして保存され、したがって５０℃未満の温度まで徐々に冷却される。これにより、いくつかの連続した冷間圧延の通過にわたるアルミニウムストリップの過度の加熱、およびそれに関連するアルミニウムストリップの軟化が回避される。その結果、最終厚さでのアルミニウム箔１２の強度が増加され得る。
【００７３】
上記の方法で製造されたアルミニウム箔は、リチウムイオン蓄電池の製造における電流コレクターとしての使用に特に適している。
【００７４】
図３は、リチウムイオン蓄電池用のカソード層の製造を示し、これによりアルミニウム箔１２の機械的要件が理解できる。
【００７５】
この方法において、電極材料および電流コレクター用のキャリアとして機能するアルミニウム箔２２がコイル２０から引き出される。アルミニウム箔２２は、例えば、図１または図２に示される方法を使用して製造することができ、例えば箔１２であってもよい。
【００７６】
アルミニウム箔２２は、まずコーティングデバイス２４に供給され、そこで箔の頂部側および底部側が、例えばスロットダイコーティングによりリチウムを含む電極材料でコーティングされる。アルミニウム箔に塗布されたコーティング２６は、最大１５０μｍまでの層厚を有し得るが、これは、アルミニウム箔２２の厚さの何倍にもなる。
【００７７】
次いで、コーティングされた箔２２は、乾燥デバイス２８に供給され、そこで箔はまずフローテーションドライヤー３０内で乾燥され、次いで冷却セクション３２内で、例えば冷却ローラー３４で再び冷却される。乾燥は、典型的には、エアフローテーションドライヤー内で、約１５０℃で２分間行われる。冷却後、アルミニウム箔は、コイル３６に巻き取られる。
【００７８】
大量の電極材料がアルミニウム箔に塗布されるため、特にエアフローテーションドライヤー３０内で破れないように、良好なまたは高強度のアルミニウム箔が望ましい。アルミニウム箔は、乾燥処理後、すなわち１５０℃で２分後でもまだ必要な強度が存在するように、十分な熱安定性をさらに有するべきである。
【００７９】
第２の方法段階において、コーティングされたアルミニウム箔２２は、再びコイル３６から引き出されてカレンダー処理デバイス３８を通過し、コーティングされたアルミニウム箔２２がカレンダーロール４０の間で圧縮され、所定の均一な厚さのコーティング２６が得られる。
【００８０】
次いで、コーティングされた箔は、切り込みデバイス４２でより細いストリップ４４に縦方向に切り出され、コイル４６に巻き取られる。このようにして製造されたコーティングされたアルミニウム箔のストリップは、図示されていない以下のステップで所望の形状に切断または打ち抜かれ、それらをアノード層およびその間に配置されたセパレーター層と交互に重ね合わせることにより、リチウムイオン蓄電池にさらに加工される。これは、平坦型設計のリチウムイオン蓄電池の製造においては、個々の層を互いに連続的に重ね合わせることにより行うことができるか、または、円筒型設計のリチウムイオン蓄電池の製造においては、セパレーター層をそれぞれ有する１つのカソード層および１つのアノード層のスタックを巻回することにより行うことができる。
【００８１】
図４ａ〜図４ｂは、平坦型設計におけるリチウムイオン蓄電池５０の層状構造の断面を概略的に示し、図４ｂは図４ａからの拡大された詳細を示している。蓄電池５０は、カソード層５２、アノード層５４、およびその間に配置されたセパレーター層５６のスタックを有する。カソード層５２は、図３に示されるコーティングされたアルミニウムストリップ４４で作製される。
【００８２】
この目的のために、４５ｍｍの厚さを有する圧延インゴットを表１に列挙された合金Ａ、ＢおよびＣから鋳造したが、ＡおよびＢは、合金の本発明による一実施形態を表し、Ｃは、比較例を表す。
【００８３】
【表１】
2021504584.tif 000003
【００８４】
【表２】
2021504584.tif 000004
【００８５】
【表３】
2021504584.tif 000005
９、１２μｍおよび２０μｍの厚さを有するストリップの試料に対して、０．１〜１．０μｍの最大径長および＞１μｍの最大径長を有する相の数を決定した。
【００８６】
試料は、酸化物研磨懸濁（oxide polishing suspension）により機械的に調製した。最大径長は、Ｂ２Ｄ４検出器（電界放射型走査電子顕微鏡用の空気圧操作式検出器）を有する電界放射型走査電子顕微鏡（Ｚｅｉｓｓ  Ｍｅｒｌｉｎ）を用いて、１０００：１の倍率および１０ｋＶの加速電圧で決定した。
【００８７】
０．１〜１．０μｍの最大径長を有する粒子に対する結果を、表４に示す：
【００８８】
【表４】
2021504584.tif 000006
【００８９】
＞１．０μｍの径長を有する粒子に対する結果を、表５に示す：
【００９０】
【表５】
2021504584.tif 000007
【符号の説明】
【００９１】
２  インゴット
４  均質化炉
６  可逆式熱間圧延ミル
８  アルミニウム熱間ストリップ
１０  冷間圧延スタンド
１２  アルミニウム箔、箔
２０  コイル
２２  アルミニウム箔、箔
２４  コーティングデバイス
２６  コーティング
２８  乾燥デバイス
３０  フローテーションドライヤー
３２  冷却セクション
３４  冷却ローラー
３６  コイル
３８  カレンダー処理デバイス
４０  カレンダーロール
４２  切り込みデバイス
４４  より細いストリップ、アルミニウムストリップ
４６  コイル
５０  リチウムイオン蓄電池
５２  カソード層
５４  アノード層
５６  セパレーター層
【図１】
2021504584.tif 000008
【図２】
2021504584.tif 000009
【図３】
2021504584.tif 000010
【図４】
2021504584.tif 000011
【図５ａ】
2021504584.tif 000012
【図５ｂ】
2021504584.tif 000013
【国際調査報告】
2021504584.tif 000014
2021504584.tif 000015
2021504584.tif 000016
2021504584.tif 000017
2021504584.tif 000018